СПОСОБ ФОРМИРОВАНИЯ АНОДИРОВАННОГО СЛОЯ, СПОСОБ ИЗГОТОВЛЕНИЯ ФОРМЫ, СПОСОБ ИЗГОТОВЛЕНИЯ ПРОСВЕТЛЯЮЩЕЙ ПЛЕНКИ, А ТАКЖЕ ФОРМА И ПРОСВЕТЛЯЮЩАЯ ПЛЕНКА

1. Способ формирования анодированного слоя, включающий следующие стадии:
(a) обеспечивают алюминиевую основу, которая имеет выполненную из алюминия поверхность;
(b) анодируют поверхность с образованием слоя оксида алюминия барьерного типа; и
(c) после стадии (b), далее анодируют поверхность с образованием пористого слоя оксида алюминия, который имеет множество очень малых углублений.
2. Способ по п.1, при этом стадию (b) выполняют в первом электролитическом растворе, а стадию (c) выполняют во втором электролитическом растворе, который отличается от первого электролитического раствора.
3. Способ по п.1 или 2, при этом pH первого электролитического раствора составляет более чем 3,0 и менее чем 8,0.
4. Способ по п.1 или 2, при этом первый электролитический раствор представляет собой водный раствор, содержащий по меньшей мере одну из кислот или солей, выбранных из группы, состоящей из тартрата аммония, тартрата калия-натрия, борной кислоты, бората аммония, оксалата аммония, цитрата аммония, малеиновой кислоты, малоновой кислоты, фталевой кислоты и лимонной кислоты.
5. Способ по п.1 или 2, при этом анодирование на стадии (c) выполняют при приложении импульсного напряжения с шириной импульса не более чем 200 мс и периодом повторения импульсов не менее чем 800 мс.
6. Способ по п.1 или 2, дополнительно включающий:
(d) после стадии (c), приведение пористого слоя оксида алюминия в соприкосновение с травильным раствором, посредством чего расширяется множество очень малых углублений пористого слоя оксида алюминия; и
(e) после стадии (d), дальнейшее выполнение анодирования для роста множества очень малых углублений.
7. Способ изготовления формы, которая имеет на своей поверхности перевернутую структуру глаза мотылька, с применением способа формирования анодированного слоя по любому из пп.1-6, включающий стадию формирования пористого слоя оксида алюминия, который имеет множество очень малых углублений, двумерный размер которых, видимый в направлении, перпендикулярном поверхности, составляет не менее чем 50 нм.
8. Форма, изготовленная с применением способа изготовления по п.7, содержащая пористый слой оксида алюминия, который имеет на своей поверхности перевернутую структуру глаза мотылька, имеющую множество очень малых углублений, двумерный размер которых, видимый в направлении, перпендикулярном поверхности, составляет не менее чем 50 нм и менее чем 500 нм.
9. Способ изготовления просветляющей пленки, включающий следующие стадии:
обеспечивают форму по п.8 и заготовку; и
облучают отверждаемую УФ излучением смолу, предусмотренную между формой и заготовкой, ультрафиолетовым излучением, тем самым отверждая отверждаемую УФ излучением смолу.
10. Просветляющая пленка, изготовленная с применением способа изготовления по п.9, при этом просветляющая пленка имеет множество выступов на своей поверхности, причем это множество выступов имеет основание, диаметр которого составляет не менее чем 50 нм и менее чем 500 нм.